(57)【要約】【課題】  本発明は、ガスなどの流体を運ぶための金属管の表面に樹脂被覆層を設け、高温耐油性、難燃性、特に耐外傷性に優れた難燃性樹脂組成物を提供するものである。【解決手段】  かゝる本発明は、エチレン−エチルアクリレート共重合体（ＥＥＡ）、又はエチレン−酢酸ビニル共重合体（ＥＶＡ）から選ばれる少なくとも１つのポリオレフィン系樹脂１０〜６０質量部と熱可塑性架橋樹脂２０〜４０質量部とポリプロピレン系樹脂２０〜５０質量部とからなるベース樹脂１００質量部に対して、難燃剤の金属水酸化物５〜２０質量部を添加した難燃性樹脂組成物にあり、これにより、良好な特性が得られる。特に、ガス管などの樹脂被覆材料として用いたとき、高い温耐油性、適度の可撓性、優れた難燃性、高い耐外傷性、優れたシースカット性、シース引抜性などが得られる。【選択図】  なし【特許請求の範囲】
【請求項１】
エチレン−エチルアクリレート共重合体、又はエチレン−酢酸ビニル共重合体から選ばれる少なくとも１つのポリオレフィン系樹脂１０〜６０質量部と熱可塑性架橋樹脂２０〜４０質量部とポリプロピレン系樹脂２０〜５０質量部とからなるベース樹脂１００質量部に対して、難燃剤の金属水酸化物５〜２０質量部を添加したことを特徴とする難燃性樹脂組成物。
【請求項２】
前記難燃性樹脂組成物に表面滑性作用を有する滑剤０．５〜３質量部を添加したことを特徴とする請求項１記載の難燃性樹脂組成物。
【請求項３】
前記請求項１又は２記載の難燃性樹脂組成物を金属管外周に被覆したことを特徴とする樹脂被覆金属管。
【請求項４】
前記金属管が可撓性金属管であることを特徴とする請求項３記載の樹脂被覆金属管。
【請求項５】
前記金属管がガス管であることを特徴とする請求項３又は４記載の樹脂被覆金属管。
【発明の詳細な説明】
【技術分野】
【０００１】
本発明は、ガスなどの気体や液体などの流体を運ぶための金属管の表面に保護用樹脂として被覆する難燃性樹脂組成物、及び樹脂被覆金属管に関するものである。
【背景技術】
【０００２】
従来、ガス管などの金属管では、保護用の樹脂被覆として、塩化ビニル樹脂（ＰＶＣ）やポリオレフィン樹脂が使用されている。
【０００３】
ところが、ＰＶＣの場合には、樹脂中に含まれる塩素原子により、火災などの際に有毒ガスを排出するという問題があった。もちろん、設備の廃棄による金属管の焼却処理時においても、有毒ガスが排出するという問題があった。また、ＰＶＣでは安定剤として鉛系のものを使用することが多いため、設備の廃棄に際して、埋め立て処理しても、地中に鉛が溶出して土壌汚染を招くなどの危険もあった。
【０００４】
この点、ポリオレフィン樹脂材料の場合、樹脂中に塩素原子がないことから、火災や焼却処理時において、有毒ガスが発生する恐れはないものの、高温油などに晒されると、損傷するという問題があった。
【０００５】
そこで、本出願人は、ポリオレフィン樹脂、特に柔軟性の高い、エチレン−エチルアクリレート共重合体（ＥＥＡ）やエチレン−酢酸ビニル共重合体（ＥＶＡ）に着目し、これらの樹脂材料をベース樹脂として、難燃剤の水酸化マグネシウムや炭酸カルシウムを適量添加する一方、ガス管などの高温耐油性（１５５℃の食用油に１０秒間浸漬してシースに割れや裂けなどの欠陥が生じないという耐油性能）に対応するため、ベース樹脂に対して、熱可塑性架橋樹脂（アイオノマーやＲＣ樹脂など）を添加したものを提案してある（特許文献１）。
【特許文献１】特開２００４−１３７４６２号公報
【発明の開示】
【発明が解決しようとする課題】
【０００６】
ところが、本発明者等のその後の研究によると、ＥＥＡやＥＶＡに対して、熱可塑性架橋樹脂と共に、ポリプロピレン系樹脂を添加し、さらに、難燃剤の金属水酸化物した場合、ポリプロピレン系樹脂の添加により柔軟性が少々失われるものの、良好な高温耐油性が得られると共に、適度の可撓性（柔軟性）、優れた難燃性が得られ、さらに、耐外傷性や、被覆のシースを容易にかつ綺麗に切断できるシースカット性、切断したシースを簡単に引き抜きことができるシース引抜性においても、優れた結果が得られることを見い出した。特に、耐外傷性については、樹脂被覆金属管、例えば、樹脂被覆されたガス管の場合、屋内にガス管を引き込む際、施設のコンクリートや木材などの建築部材に擦れることが多いため、被覆部分が損傷し易く、より強い（高い）耐外傷性が望まれているが、ポリプロピレン系樹脂の添加により、より強い耐外傷性が得られることが分った。
【０００７】
本発明は、この点に鑑みてなされたもので、基本的には、ＥＥＡやＥＶＡから選ばれる少なくとも１つのポリオレフィン系に対して、熱可塑性架橋樹脂とポリプロピレン系樹脂を適量混合してベース樹脂とし、これらに難燃剤である、金属水酸化物を適量添加した、金属管の表面保護用の難燃性樹脂組成物、及びこれを被覆した樹脂被覆金属管を提供するものである。
【課題を解決するための手段】
【０００８】
請求項１記載の本発明は、エチレン−エチルアクリレート共重合体、又はエチレン−酢酸ビニル共重合体から選ばれる少なくとも１つのポリオレフィン系樹脂１０〜６０質量部と熱可塑性架橋樹脂２０〜４０質量部とポリプロピレン系樹脂２０〜５０質量部とからなるベース樹脂１００質量部に対して、難燃剤の金属水酸化物５〜２０質量部を添加したことを特徴とする難燃性樹脂組成物にある。
【０００９】
請求項２記載の本発明は、前記難燃性樹脂組成物に表面滑性作用を有する滑剤０．５〜３質量部を添加したことを特徴とする請求項１記載の難燃性樹脂組成物にある。
【００１０】
請求項３記載の本発明は、前記請求項１又は２記載の難燃性樹脂組成物を金属管外周に被覆したことを特徴とする樹脂被覆金属管にある。
【００１１】
請求項４記載の本発明は、前記金属管が可撓性金属管であることを特徴とする請求項３記載の樹脂被覆金属管にある。
【００１２】
請求項５記載の本発明は、前記金属管がガス管であることを特徴とする請求項３又は４記載の樹脂被覆金属管にある。
【発明の効果】
【００１３】
本発明の難燃性樹脂組成物によると、柔軟性の高い樹脂であるＥＥＡやＥＶＡ（１０〜６０質量部）に対して、高温耐油性用のの熱可塑性架橋樹脂（２０〜４０質量部）と、あえて硬く、強度の大きいポリプロピレン（ＰＰ）系樹脂（２０〜５０質量部）とを混合してベース樹脂材料（１００質量部）としてあるため、適度の可撓性を有すると共に、熱可塑性架橋樹脂の添加により、ベース樹脂全体の軟化温度が高まるため、良好な高温耐油性が得られ、また、ポリプロピレン系樹脂の添加により、高い耐外傷性が得られ、結果として、バランスの取れた特性が得られる。
つまり、良好な高温耐油性と共に、適度の可撓性が得られ、さらに、高い耐外傷性、被覆のシースを容易にかつ綺麗に切断できるシースカット性、切断したシースを簡単に引き抜きことができるシース引抜性においても、良好な結果が得られる。勿論、難燃剤である、金属水酸化物の適量添加により、所望の難燃性が得られる。
【００１４】
本発明の樹脂被覆金属管によると、上記難燃性樹脂組成物による樹脂被覆層（シース）により、優れた高温耐油性、高い耐外傷性、所望の難燃性、適度の可撓性が得られ、かつ、優れたシースカット性、シース引抜性が得られる。特にガス管の場合、屋内にガス管を引き込む際、コンクリートや木材などの建築部材に擦れても、高い耐外傷性により損傷に耐え得る。また、配管の作業時、優れたシースカット性によりシースには容易にシースカッタで切れ込みを入れることができ、さらに、このカットした部分の被覆も、優れたシース引抜性により手で容易に取り去ることができる。つまり、端末の施工や中間の接続作業のし易いガス管が得られる。勿論、ノンハロゲンの難燃性により、燃焼時に腐食性ガスやダイオキシン類のガスが発生することもない。
【発明を実施するための最良の形態】
【００１５】
図１は通常のパイプ状の管からなる本発明に係る樹脂被覆金属管である。図中、１はステンレス鋼などからなる金属管、２はこの金属管１の外周に被覆された本発明の難燃性樹脂組成物からなる樹脂被覆層（シース）である。また、図２〜図３はコルゲート状の管からなる可撓性を有する本発明に係る樹脂被覆金属管である。図中、１１はステンレス鋼などからなるコルゲート状の金属管、１２はこの金属管１１の外周に被覆された本発明の難燃性樹脂組成物からなる樹脂被覆層（シース）である。この可撓性の樹脂被覆金属管の場合には、図３に示すように、内面に金属管１１の波形の方向とは直交する方向（周方向）に波形となっており、金属管１１と樹脂被覆層１２との間には、波形の隙間が形成されている。
【００１６】
本発明で用いるＥＥＡとしては、エチルアクリレート含有量が５〜３０質量％で、メルトフローレイト（ＭＦＲ、温度１９０℃、荷重２．２Ｋｇ、時間１０分）が０．１〜５．０のものの使用が好ましい。また、ＥＶＡとしては、酢酸ビニル含有量が５〜４０質量％で、メルトフローレイト（ＭＦＲ、温度１９０℃、荷重２．２Ｋｇ、時間１０分）が０．１〜５．０のものの使用が好ましい。
【００１７】
これらのＥＥＡとＥＶＡは、それぞれ独立して用いてもよく、また、混合して用いてもよい。混合するときには、特にその混合比は限定されず、任意である。これらは、得られる難燃性樹脂組成物に柔軟性を付与するものである。
【００１８】
これらのＥＥＡやＥＶＡに添加される熱可塑性架橋樹脂は、イオン結合などを利用して疑似的な架橋がなされ、しかも、熱可塑性であるポリマーである。この疑似的な架橋により、１６０℃程度の温度においても自己形状保持機能を有することができる。このような熱可塑性架橋樹脂としては、アイオノマーやＲＣ樹脂（日本ポリエチレン・が提案しているもの）などが挙げられる。
【００１９】
このＲＣ樹脂とは、エチレンとラジカル重合性酸無水物を必須構成要素とするエチレン系共重合体（ａ）と、分子内に水酸基を２以上有する多価アルコール化合物（ｂ）と、反応促進剤（ｃ）を含み、エチレン系共重合体（ａ）中におけるラジカル重合性酸無水物に由来する単位の割合が０．１〜２０質量％であり、エチレン系共重合体（ａ）中の酸無水基に対する多価アルコール化合物（ｂ）由来の水酸基のモル比が０．１〜１０の範囲であり、かつ、反応促進剤（ｃ）がエチレン系共重合体（ａ）１００質量部に対して０．００１〜２０質量部の範囲である樹脂組成物を指す。
【００２０】
上記エチレン系共重合体（ａ）におけるラジカル重合性酸無水物としては、無水マレイン酸、無水タイコン酸、無水シトラコン酸などが１種以上用いられる。また、これ以外に第３モノマーとして、（メタ）アクリル酸メチル、（メタ）アクリル酸エチルなどのアクリル酸エステル、フマル酸メチル、フマル酸エチルなどのフマル酸エステルなどを共重合してもよい。
【００２１】
上記多価アルコール化合物（ｂ）としては、エチレングリコール、ジエチレングリコール、トリエチレングリコール、１，４−ブタンジオール、１，６−ヘキサンジオール、トリメチロールエタンや分子内に２以上の水酸基を有するエチレン−ヒドロキシエチル（メタ）アクリレート共重合体などの１種以上が用いられる。
【００２２】
上記反応促進剤（ｃ）としては、カルボン酸の金属塩又はカルボキシル基を有する重合体の金属塩などが用いられる。カルボン酸の金属塩としては、酢酸、酪酸、オクタン酸、デカン酸、ラウリン酸、ミリスチン酸、パルミチン酸、ステアリン酸、ベヘン酸、オレイン酸、コハク酸、安息香酸、テレフタル酸などのカルボン酸と、ナトリウム、マグネシウム、カルシウム、亜鉛、アルミニウムなどとの金属塩が挙げられる。
【００２３】
また、カルボキシル基を有する重合体の金属塩としては、エチレン−（メタ）アクリル酸共重合体の一部又は全部のカルボキシル基と、リチウム、ナトリウム、カリウム、マグネシウム、カルシウム、亜鉛、アルミニウムなどとの金属塩、もしくはエチレンとエチレン−（メタ）アクリル酸金属塩との共重合体が挙げられる。これ以外の反応促進剤（ｃ）としては、トリエチルアミン、トリメチルアミン、テトラメチルアンモニウムテトラフルオロポレートなどが挙げられる。
【００２４】
この熱可塑性架橋樹脂の具体的なものとしては、例えば「ノバテックＥＳ０３０Ｙ」（商品名、日本ポリエチレン社製）や「ＴＲＣポリマ−ＧＦＡ９００」（商品名、三菱化学社製）などが挙げられる。この熱可塑性架橋樹脂は、得られる難燃性樹脂組成物に耐熱性などを付与するものである。
【００２５】
上記ＥＥＡやＥＶＡに、熱可塑性架橋樹脂と共に添加されるポリプロピレン（ＰＰ）系樹脂は、特に限定されず、ホモＰＰ、ランダムＰＰ、ブロックＰＰなどが使用できる。これはＥＥＡやＥＶＡなどと混合されて使用されるもので、ＥＥＡやＥＶＡ自体が耐寒性などの特性にも優れているため、メルトフローレイト（ＭＦＲ、温度１９０℃、荷重２．２Ｋｇ、時間１０分）が０．１〜５．０のものであれば、すべて使用可能である。例えば、市販品としては、ブロックＰＰに対して適量のポリエチレン（ＰＥ）を重合させたもの（ＷＳ２３４、三井化学社製）などの使用が望ましい。
【００２６】
上記熱可塑性架橋樹脂とポリプロピレン系樹脂とＥＥＡ、ＥＶＡとの配合であるが、熱可塑性架橋樹脂及びポリプロピレン系樹脂に対して、ＥＥＡとＥＶＡはそれぞれ単独配合でも併用でもよく、これら３者の総配合部数を１００質量部とする。つまり、熱可塑性架橋樹脂２０〜４０質量部とポリプロピレン系樹脂２０〜５０質量部の配合範囲に対して、ＥＥＡ、又はＥＶＡから選ばれる少なくとも１つの樹脂を１０〜６０質量部とする。
【００２７】
その理由は、以下の如くである。ＥＥＡやＥＶＡは柔軟性に富む樹脂材料であるため、その割合が多いほど、大きな可撓性が得られる一方、その軟化温度が低いことから、ベース樹脂全体の軟化温度も低下し、耐熱性が低下する要因となる。これに対して、熱可塑性架橋樹脂は、その架橋構造により、その割合が多いほど、ベース樹脂全体の軟化温度が上がり、耐外傷性、耐熱性の向上が期待できる。また、ポリプロピレン系樹脂は、硬く、強度が大きい樹脂であるため、その割合が多いほど、樹脂組成物全体が硬くなり、特に、高い耐外傷性が得られるようになる。
【００２８】
この観点から、熱可塑性架橋樹脂が２０質量部未満では、相対的にＥＥＡ又は／及びＥＶＡが多いため、ベース樹脂全体の柔軟性が大き過ぎると共に、軟化温度も低く過ぎて、所望の耐熱性、特に高温耐油性が得られなくなるからである。一方、熱可塑性架橋樹脂が４０質量部を超えると、相対的にＥＥＡ又は／及びＥＶＡが少なくなり、ベース樹脂全体の軟化温度が高くなるものの、加工性が低下するようにからである。
【００２９】
また、ポリプロピレン系樹脂が２０質量部未満では、相対的にＥＥＡ又は／及びＥＶＡに対する添加量が少ないため、所望の高い耐外傷性が得られず、逆に、ポリプロピレン系樹脂が５０質量部を超えると、相対的にＥＥＡ又は／及びＥＶＡに対する添加量が多過ぎるため、ベース樹脂全体が硬くなり、伸びの低下により曲げたときの白化現象や曲げしわの発生などの弊害が生じるようになるからである。
【００３０】
つまり、上記配合範囲内にあると、特性のパランスがよく、耐熱性、特に良好な高温耐油性と共に適度の可撓性が得られる。さらに、後述するように、高い耐外傷性、被覆のシースを容易にかつ綺麗に切断できるシースカット性、通常の外気温（２０℃程度）や低温（−５℃程度）にあっても、切断したシースを簡単に引き抜きことができるシース引抜性においても、良好な結果が得られる。
【００３１】
このベース樹脂を難燃化するため、難燃効果が高く、ノンハロゲンの難燃剤である、金属水酸化物、例えば、水酸化マグネシウム、水酸化アルミニウムなどを添加する。この難燃剤はそのまま添加してもよいが、好ましくはポリマー中での凝集が少なくなり、より均一に分散させるため、疎水性を向上させる表面処理を施したものを使用するとよい。この表面処理としては、例えばポリオルガノシロキサン、エポキシシラン、ビニルシラン、アミノシラン、メルカプトシランなどのシランカップリング剤や、ステアリン酸、オレイン酸などの脂肪酸、さらには、イソプロピルイソステアロイルチタネートなどのチタンカップリング剤が挙げられる。その添加量としては、ベース樹脂１００質量部に対して、１〜１０質量％程度が望ましい。
【００３２】
難燃剤である金属水酸化物のベース樹脂１００質量部に対する添加量は、５〜２０質量部とする。その理由は、５質量部未満では、樹脂組成物の十分な難燃性が得られず、逆に２０質量部を超えるようになると、樹脂組成物の機械的特性が低下するようになるからである。
【００３３】
これらの難燃剤の他に難燃助剤を添加することもできる。難燃助剤の添加により、難燃剤の添加量を低減させて、樹脂組成物の比重を下げると共に、機械的特性の低下を抑えることもできる。このような難燃助剤としては、例えば、シリコーンパウダー、シリコーンゴムなどのシリコーン化合物、トリクレジルホスフェート、トリフェニルホスフェート、ポリリン酸アンモニウムなどのリン系化合物、硼酸亜鉛、ヒドロキシ錫亜鉛、錫酸亜鉛などの亜鉛化合物、メラミンシアヌレート、メラミン、メラムなどの窒素含有有機化合物、フォスファゼンなどのリン、窒素含有化合物、赤リン、カーボンブラック、Ｎ，Ｎ’−ｍ−フェニレンジマレイミドなどのマレイミド化合物などを挙げることができる。そして、添加量は、ベース樹脂１００質量部に対して、１０質量部程度を上限として添加すればよい。
【００３４】
このようにして得られる本発明の難燃性樹脂組成物には、必要により、表面滑性作用を有する滑剤を添加するとよい。この滑剤としては、ステアリン酸、ステアリン酸アミド、オレイン酸アミド、エルカ酸アミド、シリコーンオイル、ポリエチレンワックス、ＥＶＡワックス、金属石鹸、パラフィン油などが挙げられる。そして、その添加量は、ベース樹脂１００質量部に対して、０．５〜３質量部程度とするとよい。
【００３５】
さらに、本発明では、紫外線吸収剤、老化防止剤、着色剤、帯電防止剤、防カビ剤、防蟻剤、防鼠剤、タルクなどの無機充填剤などの種々の添加剤を適宜必要に応じて添加することができる。
【００３６】
このような配合からなる本発明の難燃性樹脂組成物は、例えば、上記図１〜図３の金属管１、１１に樹脂被覆層２、１２として、周知の押出被覆法により押出被覆される。
これにより、本発明の金属管が得られる。この樹脂被覆層２、１２は、難燃性樹脂組成物からなるテープを作成し、これを金属管１、１１に巻き付けて被覆してもよい。或いは、難燃性樹脂組成物からなるチューブを作成し、これを金属管１、１１に被せ、加熱して被覆してもよい。このようにして得らる樹脂被覆層の表面硬度は、ショアＤ硬度（ＪＩＳ−６７６０）で５０以下、より好ましくは３０〜５０となるように調整するとよい。この範囲とすることで、耐外傷性と柔軟性との互いに相反する特性のパランスをとることができる。なの、金属管には、曲り管や接続継手も含まれるものとする。さらに、その形状も、上記図１〜図３の場合に限定されるものではない。
【００３７】
〈実施例・比較例〉
表１〜表６に示した配合条件で、本発明の要件を満たす樹脂組成物による樹脂被覆金属管（実施例１〜２４）と、本発明の要件を欠く樹脂組成物による樹脂被覆金属管（比較例１〜１３）を、サンプルとして製造した。具体的には、図２に示すような、直径３０．８ｍｍ（２５Ａ型）のステンレス鋼（ＳＵＳ３０４）フレキシブル管を試作し、これに、上記要件からなる樹脂組成物の樹脂被覆層を保護層（シース）として、厚さ０．７ｍｍ±０．１ｍｍで被覆した。この被覆は上記樹脂組成物をペレット化し、これを押出機に供給して行った。
【００３８】
ここで、用いたＥＥＡはエチルアクリレート含有量が１５質量％、メルトフローレイト（ＭＦＲ）が０．５のものである。また、ＥＶＡは酢酸ビニル含有量が２０質量％、ＭＦＲが２．５のものである。熱可塑性架橋樹脂はＲＣ樹脂（ノバテックＥＳ０３０Ｙ、日本ポリエチレン社製）である。ポリプロピレン（ＰＰ）はメルトフローレイト（ＭＦＲ）が５．０、密度＝０．９１、破断強度＝２９、破断伸び＝＞５００、硬度（ロックウエル）＝８５、脆化温度＝−３０℃、体積抵抗＝２×１０17、ストレスクラック＝＞１０００のもの（ＷＳ２３４、三井化学社製）である。難燃剤の金属水酸化物はＸ−２２−１８９４（信越シリコーン社製）である。滑剤はエルカ酸アミド（日本油脂社製）である。紫外線吸収剤はチヌビン１１１ＦＤＬ（チバ・スペシャルティ・ケミカルズ社製）である。老化防止剤はイルガノックス１０１０（チバ・スペシャルティ・ケミカルズ社製）である。
【００３９】
そして、これらの各金属管について、以下の方法により、高温耐油性、シースカット性、シース引抜性（２０℃と−５℃）、難燃性、及び耐外傷性を調べ、その結果を、同表１〜表６に併記した。なお、各表中の配合材料の数値は質量部数を示す。
【００４０】
〈高温耐油性〉
各金属管を、直径４０ｍｍの円筒に沿わせて１８０°曲げ、この状態で１５５℃の大豆油に１０秒間浸漬した。これを１０回試行し、その全長に渡って樹脂被覆層（シース）の裂け、亀裂などのないものを合格とし、一部でも裂け、亀裂などのあったものを不合格とした。
【００４１】
〈シースカット性〉
市販のシートカッターを用い、管の端末から１０ｃｍのところを１回転してシースを円周方向にカットしたとき、シースがよじれることなく綺麗に二つに分かれているものを良好（合格）とし、シースの切れ込みが不十分で繋がっているものやシースのカット面がよじれているものは不良（不合格）とした。
【００４２】
〈シース引抜性〉
上記のように、シートカッターで切断されたシースを、周囲温度２０℃と−５℃において、手で引き抜く試験を行った。そして、容易に引き抜ける場合を良好（表中「易」で表示）とし、引き抜けが可能な場合を良（表中「可」で表示）とした。
【００４３】
〈難燃性〉
各金属管を垂直に立て、これにバーナを４５°の角度に傾けて、火炎を５秒間接炎した後、離して１５秒以上燃え続けなければ合格とし、１５秒を超えて燃え続けなける場合を不合格とした。
【００４４】
〈耐外傷性〉
各金属管に対して、図４に示すような装置（狭所通管試験装置）を用いて引抜きを行った。この装置では、厚さ１２ｍｍで、内径３６ｍｍの穴を有するコンパネが３枚、４５０ｍｍの間隔で設置され、これらの穴にサンプルの金属管を通して引き抜いた。
このとき、装置の穴の内径３６ｍｍに対して、金属管の外径が大きいと、両者間の隙間が小さくなるため、金属管の被覆外周が引っ掛かり易くなる。今回は、より一層改善された耐外傷性を確認するため、上記したように、金属管の外径を３０．８ｍｍ（２５Ａ型）とし、内径３６ｍｍの穴との隙間を小さく、より厳しい条件で試験した。また、２番目のコンパネの穴の高さは左右のコンパネの穴より上下方向に１５０ｍｍ高くしてある（偏心量１５０ｍｍ）。なお、金属管の長さは３ｍ、引抜き速度は１ｍ／ｓｅｃで、１サンプルに付き、３回の試験を行った。そして、この引抜きにより、シースに外傷、割れ、裂けがなければ合格とし、外傷、割れ、裂けがあれば不合格とした。
【００４５】
【表１】
2006335781.tif 000002
【００４６】
【表２】
2006335781.tif 000003
【００４７】
【表３】
2006335781.tif 000004
【００４８】
【表４】
2006335781.tif 000005
【００４９】
【表５】
2006335781.tif 000006
【００５０】
【表６】
2006335781.tif 000007
【００５１】
上記表１〜表４から、本発明の条件を満たす樹脂組成物によるシースを設けた金属管（実施例１〜２４）では、高温耐油性、シースカット性、シース引抜性、難燃性、耐外傷性のすべてにおいて、良好（合格）であることが分かる。
【００５２】
これに対して、表５〜表６から、本発明の要件を欠く樹脂組成物によるシースを設けた金属管（比較例１〜１３）では、いずれかの点で問題があることが分かる。
つまり、比較例１〜４ではベース樹脂中にＥＥＡやＥＶＥが無添加の場合で、所望の難燃性が得られないことが分る。比較例５の場合、難燃剤が少なく（３質量部）、所望の難燃性が得られないことが分る。比較例６では、難燃剤が多いことにより（３０質量部）、比較例７では、滑剤の添加量が多いことにより（３．５質量部）、比較例８〜１３では、ＥＥＡやＥＶＥの単独又は併用による添加量が多いことにより、それぞれ組成物の機械的特性の低下、即ち、耐外傷性が低下することが分かる。
【図面の簡単な説明】
【００５３】
【図１】本発明に係る樹脂被覆金属管の一例を示した縦断面図である。
【図２】本発明に係る樹脂被覆金属管の他の例を示した縦断側面図である。
【図３】図２のＩ−Ｉ線縦断面図である。
【図４】耐外傷性を判定するための装置（狭所通管試験装置）の概略説明図である。
【符号の説明】
【００５４】
１・・・金属管、２・・・樹脂被覆層、１１・・・金属管、１２・・・樹脂被覆層
【図１】
2006335781.tif 000008
【図２】
2006335781.tif 000009
【図３】
2006335781.tif 000010
【図４】
2006335781.tif 000011